認証装置を使用してバリュードキュメント又は他の品物を認証する方法であって、aバリュードキュメント又は他の品物を認証装置に提供するステップであって、バリュードキュメント又は他の品物が、第1の希土類活性イオンでドープされた結晶格子を備えた少なくとも1つのタガントを有することを特徴とする提供するステップと、b照明持続期間の間、認証装置の照明光源からバリュードキュメントまたは他の品物に対して、第1の波長を有する放射線を適用するステップであって、前記タガントが、放射線を吸収し、放射線の第1の波長よりも長い第2の波長を備えた赤外線を放射し、前記放射された赤外線が照明持続期間の終わりから測定された遅延期間で生じる最大強度を有し、前記遅延期間が、約01ミリ秒より長いことを特徴とする適用するステップと、c放射データを生成するために、認証装置のセンサで時間の関数として、放射された赤外線の強度を検出するステップと、dバリュードキュメント又は他の品物が真正かどうか判断するために認証装置のプロセッサで放射線のデータを処理するステップであって、該処理するステップが、遅延期間の後、生じる放射赤外線の最大強度を識別するステップを含むことを特徴とする処理するステップと、を有することを特徴とする方法。前記照明持続期間が、約0.1ミリ秒乃至約1ミリ秒であることを特徴とする請求項1に記載の方法。前記第1の希土類活性イオンが、照明光源から第1のストレージエネルギレベル内への放射線を吸収し、転送レートτ1で吸収された放射線をライフタイムτ2を備えた第2のストレージエネルギレベルに非放射性に転送し、前記転送レートτ1が、τ2の約50乃至τ2の約95であり、前記第2のストレージエネルギレベルが、第2の波長を備えた赤外線放射を放射することによって、より低いエネルギレベルに放射性で減衰される、ことを特徴とする請求項1に記載の方法。照明をバリュードキュメントまたは他の品物に適用するステップ、および、放射された赤外線の強度を検出するステップの間、バリュードキュメントまたは他の品物が静的であることを特徴とする請求項1に記載の方法。認証機能を包含するバリュードキュメントまたは他の品物が、第1の希土類活性イオンでドープされた結晶格子からなるタガントを有し、前記タガントが、エンドを有する照明持続期間中に、照明光源から第1の波長を有する放射線を吸収し、照明光源から放射線の第1の波長より長い第2の波長を有する赤外線を放射するように構成され、タガントから放射された赤外線が、照明持続期間のエンドから測定される遅延期間で生じる最大強度を有し、前記遅延期間が約0.11ミリ秒より長いことを特徴とする、バリュードキュメントまたは他の品物。前記結晶格子が、イットリウム酸硫化物、ナトリウムイットリウムフッ化物、および、ナトリウムイッテルビウムフッ化物からなるグループから選択された組成からなることを特徴とする請求項5に記載のバリュードキュメントまたは他の品物。バリュードキュメントまたは他の品物が、基板と前記基板上の印刷物とを有することを特徴とする請求項5に記載のバリュードキュメントまたは他の品物。前記タガントの結晶格子が、第2の希土類活性イオンで更にドープされたことを特徴とする請求項5に記載のバリュードキュメントまたは他の品物。前記第1の希土類活性イオンがエルビウムであり、前記第2の希土類活性イオンがイッテルビウムであることを特徴とする請求項8に記載のバリュードキュメントまたは他の品物。エンドを有する照明持続期間中に、バリュードキュメントまたは他の品物に対して第1の波長を備えた放射を適用する照明光源と、放射データを時間とともに生産するためにバリュードキュメントまたは他の品物から放射された赤外線の強度を検出するセンサであって、バリュードキュメントまたは他の品物から放射された赤外線が、第1の波長よりも長い第2の波長を有し、照明持続期間のエンドから測定された遅延期間で生じる最大強度を有し、前記遅延期間が約0.1ミリ秒より長いことを特徴とする、センサと、バリュードキュメントまたは他の品物が真正かどうか判断するために、遅延期間の後に生じる放射された赤外線の最大強度を識別し、放射データを処理するプロセッサとを有することを特徴とする認証装置。0006本技術は、バリュードキュメントまたは他の品物の中の又はその上の隠れたタガントの使用に関し、特に照明期間の間の照明光源からの放射線を吸収し、照明光源がスイッチを切られるとき、照明持続期間の終わりの後、ピークの強度を呈する仕方で放射線を放射するタガントの使用に関する。0007ある態様では、認証装置を使用したバリュードキュメントまたは他の品物を認証する方法は、バリュードキュメントまたは他の品物を認証装置に提供するステップを包含し、バリュードキュメントまたは他の品物が、第1の希土類でドープされた結晶格子を有する少なくとも一つのタガントから成ることを特徴とする。方法はまた、認証装置の照明光源から照明持続期間の間、バリュードキュメントまたは他の品物に第1の波長を有する放射線を適用するステップを含む。タガントは、照明光源からの放射線を吸収し、放射線の第1の波長より大きい第2の波長を有する赤外線を放射し、タガントから放射された赤外線が、照明持続期間の終わりから測定された遅延期間で生じる最大強度を有し、遅延期間は約01ミリ秒より大きいことを特徴とする。方法は、放射データを生成するために認証装置のセンサで時間にわたって放射された赤外線の強度を検出するステップと、次いで、バリュードキュメントか他の品物が真正かどうか判断するために、認証装置のプロセッサで放射データを処理するステップを更に包含し、該処理するステップが、照明光源がスイッチを切られた後に生じる放射された赤外線の最大強度を識別するステップと、測定最大強度を予め定められた真正データと比較するステップを包含する。0008別の態様では、隠れた特徴を含むバリュードキュメントまたは他の品物が提供される。バリュードキュメントまたは他の品物は、第1の希土類活性イオンでドープされた結晶格子を有する少なくとも一つのタガントを有し、該タガントは、エンドを有する照明持続期間中に、照明光源から第1の波長を有する放射線を吸収するように構成され、照明光源から放射線の第1の波長より大きい第2の波長を有する赤外線を放射するように構成される。タガントから放射される赤外線は、照明持続期間の終わりから測定される遅延期間で生じる最大強度を有し、遅延期間は約01ミリ秒より大きい。0009第3の態様では、照明光源、センサおよびプロセッサを含む認証装置が提供される。照明光源は、エンドを有する照明持続期間の間に、第1の波長を有する放射線をバリュードキュメントまたは他の品物に適用する。センサは、放射データを時間とともに生産するためにバリュードキュメントまたは他の品物から放射された赤外線の強度を感知し、バリュードキュメントまたは他の品物から放射された赤外線は、第1の波長より大きい第2の波長を有し、照明持続期間の終わりから測定された遅延期間で生じる最大強度を有し、遅延期間は約01ミリ秒より大きい。プロセッサは、バリュードキュメントまたは他の品物が真正かどうか更に判断するために、放射データを予め定められた真正データと比較するために遅延期間の後、起こる放射された赤外線の最大強度を識別する。0010具体例は、図例および説明のために選択されて、添付の図面に示される。そして、仕様の一部を構成する。0022本技術は、バリュードキュメントまたは他の品物の上にまたはその中に組み込まれることができる認証機能に関し、本願明細書において記載されたような認証装置を使用して検出されることができる。認証機能は、照明持続期間の間にスイッチを入れられ、照明持続期間の終わりにスイッチを切られる照明光源からの放射線を吸収する一つ以上のタガントを使用する。次いで、照明光源は、オフ持続期間中、オフに維持される。一旦放射線が吸収されると、タガントは照明持続期間すなわち照明光源がスイッチを切られる時の修了後に生じる最大強度を有する仕方で赤外線を放射する。複数の照明持続期間を提供し、照明光源は周期的なパルス方法で機能することができ、各照明持続期間はオフ持続期間照明光源がスイッチを切られるによって切り離される。各照明持続期間の時間の長さは好ましくは同一であり、各々のオフ期間の時間の長さもまた、好ましくは同一である。各照明持続期間の時間の長さは、真正のタガントの特性に基づいて選ばれることができ、照明期間の終わりエンドの後、検出可能な遅延期間で最大放射強度の発生を促進するように十分に短いのが好ましい。各々のオフ期間の時間の長さはまた、真正のタガントの特性に基づいて選ばれることができ、タガント放射が照明持続期間を繰り返す前にゼロまで減衰するのを許容するために十分に長いのが好ましい。周期的なパルス照明の使用は、多数のデータセットが測定され、認証装置によって集められる放射データにおいて記録されるのを許容する。次いで、多くのデータセットを有する放射データは、時間的精度のより高い程度を成し遂げるために統計学的に分析されることができる。0023本技術のタガントは、さまざまな実施形態において、バリュードキュメント例えば、銀行券、小切手、株券または他の品物例えば、身分証明書、運転免許証、パスポート、識別書類、文書、紙、包装コンポーネント、クレジットカード、銀行カード、ラベル、シール、郵便切手、商品券、液体、人間、動物および生物学的サンプルのような物品内にまたはその上に組み込まれる。タガントは、例えば、基板材、インク例えば、クリアーまたはカラーインクまたは他の印刷材料例えば、顔料または塗料、コーティング、若しくは、バリュードキュメントまたは他の品物の他のコンポーネントと混ぜ合わされるパーティクルの形態であってもよい。バリュードキュメントまたは他の品物は、基板、キャリア、埋め込み特徴、表面適用特徴および/または印刷物を含むことができる。例えば、限定を経由して、図2は、基板202および印刷物204を含むバリュードキュメントまたは品物200を例示するが、それらに限定されない。基板202は、いかなる適切な基板であってもよく、例えば、紙、カードストック、ベラム、織物、不敷布、および、押し出されたフィルムまたは積層フィルムのようなフィルムを包含する。同様に、印刷物204はいかなる適切な材料も含むことができ、基板は複数種類の印刷物を含むことができる。いくつかの実施形態では、印刷物204はインクである。バリュードキュメントまたは他の品物の基板、バリュードキュメントまたは他の品物の印刷物またはその両方は、本技術の少なくとも一つのタガントを含むことができる例えば、基板202のタガント206および印刷物204のタガント208。バリュードキュメントまたは他の品物200の基板202が、タガント206を含む実施形態では、タガント206は基板の約01重量から基板202の約30重量まで、若しくは、好ましくは、基板の約01重量から、基板202の約1重量までのレンジに存在しても良い。バリュードキュメントまたは他の品物200の印刷物204が、タガント208を含む実施形態では、タガント208は、印刷物の約01重量から印刷物204の約30重量まで、若しくは、印刷物204の05重量から印刷物204の約15重量までの範囲に存在するのが好ましい。別の実施形態では、タガントは埋め込み特徴210例えば、セキュリティ糸、若しくは、基板材と統合されるかまたは基板202の表面に適用された他の特徴で存在してもよい。少なくともいくつかの用途では、バリュードキュメントまたは他の品物が認証されることができるように、それが着用されるかまたは、バリュードキュメントが流通している紙幣である時のような、熟成したときでも、充分なタガントをバリュードキュメントまたは他の品物上の印刷物に含むことは、望ましい。0024本技術のタガントは、少なくとも第1の希土類活性イオンでドープされたホスト結晶格子を含む結晶質の組成物から成る。いくつかの実施形態では、結晶格子は第2の希土類活性イオンでドープされる。ホスト結晶格子材料、第1の希土類活性イオンおよびいかなる第2の希土類活性イオンも、選ばれることができ、タガントの所望の特性を提供するためにタガントとして組み込まれることができる。例えば、タガントは照明持続期間の間に放射線の照明光源からの比較的迅速な吸収を呈するように選ばれることができ、まず最初に吸収された放射線を第1のストレージエネルギレベルに格納することができ、それは遷移ストレージエネルギレベルであってもよい。次いで、タガントは第2のストレージエネルギレベルに吸収されたエネルギーを第1のストレージエネルギレベルから移すことができ、それは放射ストレージエネルギレベルであってもよく、次いで、その第2のストレージエネルギレベルから赤外線を放射することができる。τの減衰値の違いが2つのエネルギレベルの間にあることがありえるので、照明がオフにされた後、第2のストレージエネルギレベルの母集団が増大するように見える可能性がある。第2のレベルの減衰定数がそれを供給しているレベルの減衰率より小さいとき、これは生じ得る。少なくともそのような実施形態では、放射線の強度は、オフの期間中、照射持続期間のエンドの後、照明光源がスイッチを切られたとき、遅延期間にわたって最大強度またはピークまで高まり、次いで減衰するように続く。遅延期間は、照明持続期間の終わりから測定され、それがその最大に達するために放射された放射線の強度と考える時間の量である。遅延期間の後の放射された放射線の強度の減衰は、第2のストレージレベルまで続いているいかなる残余のエネルギーフローと結合される指数関数的な減衰であってよい。0025最大またはピークのとき、タガントから放射される赤外線の強度は充分な遅延期間で起こり、最大強度は従来の赤外線検出器によって検出されることができ、従来の電子機器によって処理される。遅延期間は、約01ミリ秒を超え、約02ミリ秒を超えまたは約05ミリ秒を超えるのが好ましい。例えば、遅延期間が、約01ミリ秒から約5ミリ秒まであることがありえる。0026ホスト材料として使われることができる適切な結晶格子はオキシフロライドoxyfluorides、フッ化物および酸硫化物から選ばれる無機結晶格子を含み、他の結晶格子がいくつかの実施形態では使われることができる。いかなる特定の理論にも束縛されず、少なくとも、タガントのいくつかの時間的挙動が硫黄またはフッ素のような他の原子が対応する格子の歪曲に、結果としてなっている酸素イオンを交換する結晶格子を使用する結果であると思われる。いくつかの実施形態では、結晶格子は、イットリウム酸硫化物、ナトリウムイッテルビウムフッ化物またはナトリウムイットリウムフッ化物でありえる。0027それが第1のストレージエネルギレベルへの照明光源からの第1の波長を有する放射線を吸収し、吸収された放射線を第2のストレージエネルギレベルへ非放射性に遷移するように、第1の希土類活性イオンは選ばれることができ、それは第1または第2の希土類イオンのストレージエネルギレベルでありえる。第2のストレージエネルギレベルは、ダウンコンバータとして第2の波長を有する赤外線を放射することによって低いエネルギレベルに放射性減衰することができる。第2の波長は、第1の希土類活性イオンによって吸収される照明光源からの放射線の第1の波長より大きい。0028第1の希土類活性イオンは、狭いまたは広いバンド吸収によって、照明光源から放射線を吸収するのが好ましい。第1の希土類活性イオンによる吸収は、好ましくは非常に急速であり、例えば約001ミリ秒以下である。第1の希土類活性イオンは、ライフタイム1で吸収された放射線を第2のストレージエネルギレベルへ移すことができ、第2のストレージエネルギレベルはライフタイム2を有することができる。ライフタイム1は、2の約50から2の約95までであるのが好ましい。少なくともある実施形態では、2が約15ミリ秒から約10ミリ秒まであり、1が約1ミリ秒から約9ミリ秒まであってよい。照明光源からの放射線の急速な吸収を仮定すると、照明持続期間は時間3それが約01ミリ秒から約1ミリ秒までであってよく、または、それが2の約4から2の約10まであるの量であるのが好ましい。0029周期的なパルス照明が使われるのが好ましく、照明光源は、複数のオフ期間によって切り離される複数の照明持続期間を提供するために、周期的なパルス方法で、オン/オフされ、データは各々の繰り返しの間、集められる。反復周期的なパルス照明により、複数のデータセットを測定することができ、次いで、分析されることができる放射データにおいて記録することができ、信号平均化技術を介して認証装置の計算セクションにおいて統計の使用を可能にすることができる。オフ期間照明光源が照明持続期間の間でオフになる時間の量は遅延期間より長くなければならず、遅延期間と減衰期間との合計より長くなければならず、タガントから放射される放射線の強度がゼロに減少する時間より長いのが好ましい。0030エルビウムErは、本技術のタガントに用いられる好適な第1の希土類活性イオンの1つの例である。エルビウムの使用によって、タガントが、狭いまたはバンド吸収装置として照明光源から可視または赤外線の放射線を吸収することができる。バンドまたは線吸収装置は、イオンの吸収特性に従って広い又は狭いスペクトルレンジにわたって入射赤外線を吸収し、それゆえ、エルビウムの4F92強い吸収の1つをターゲットとする例えば660ナノメートルの赤いLED光源のような赤外線の照明光源によって十分に励起される。エルビウム希土類活性イオンの第1のストレージエネルギレベルからの放射が、4I152乃至4I112の遷移を使用して約980ナノメートルであり、エネルギー記憶装置が4F92の吸収帯の非放射性減衰から、4I112のストレージレベルまで起因する赤外線波長レンジにある。0031イッテルビウムYbは、本技術のタガントに用いられる好適な第2の希土類活性イオンの1つの実施形態である。イッテルビウムは、他の希土類または遷移金属イオン例えばエルビウムからのエネルギ移動のためのアクセプタイオンとして作用する。0032エルビウムおよびイッテルビウムは、第2のレベルの減衰定数がそれを供給しているレベルの減衰率より小さいように、十分遅いレートでチャージされる長いライフタイムストレージエネルギレベルを呈する。このように、第2のストレージレベルは照明光源がスイッチを切られるときに、照明持続期間の後、チャージし続け、照明持続期間の終わりから測定される遅延期間の後、放射された強度の最大値を生成する。エルビウムとイッテルビウムがイットリウム酸硫化物、フッ化ナトリウムイットリウムまたはナトリウムイッテルビウムフッ化物結晶格子で組み合わされる実施形態では、エルビウムは約980ナノメートルの特性波長で放射する傾向があり、イッテルビウムは約1030ナノメートルの特性波長で放射する傾向がある。この場合、吸収は、照明光源として660ナノメートルのLEDを典型的に使用している4F92レベルにおいて起こることができる。4F92のレベルからのエネルギーは、4I112のエルビウムレベルを非放射性nonradiatively減衰させる。そのエルビウムレベルからのエネルギーは、次いで、イッテルビウムの2F52のレベルに非放射性遷移することができる。約1030ナノメートルの放射は、次いで、2F72のイッテルビウム遷移に、放射性2F52で起こる。さまざまな遷移の放射の量は、置換イオンのドーパントレベルに依存する。0033図3は、励起信号波長nmに関して、エルビウムの希土類イオンを有する周知の無機イットリウムアルミニウムガーネットの測定された吸収カーブ200任意単位AUを例示するグラフである。グラフ300は、660ナノメートルの近くで多数の狭い線吸収挙動を示す。図4は、Sardar等によるAbsorptionIntensitiesandEmissionCrossSectionofPrincipalIntermanifoldandInterStarkTransitionsofEr3PolycrystallineCeramicGarnetY3Al5O12JournalofAppliedPhysics、97、123501、2005年刊行物に示すように、類似した吸収カーブ402、404を例示し、1100ナノメートルまでの吸収挙動を示す。660ナノメートルの吸収の波長は、図1に示すように第1の図と一致し、したがって、印刷インクに埋め込まれるタガントは、に660ナノメートルの波長放射線のパルスを放射するLEDによって容易に励起され得る。0034本技術によって使われるように、図4はエルビウムおよびイッテルビウムの希土類イオンでドープされたイットリウム酸硫化物の無機蛍光体の放射挙動の強度対時間グラフ500を例示し、01ミリ秒の継続期間および照明持続期間の後、生じる最大強度506を有する放射強度信号504エルビウムイオンから放射を示すを有するパルス照明信号502を示す。蛍光体組成物は、エルビウムおよびイッテルビウムの希土類イオンでドープされたイットリウム酸硫化物の結晶格子であり、エルビウムは約6から約20パーセントまで範囲の置換パーセンテージで、ホスト格子の希土類イオンと置換され、イッテルビウムは約6から約20パーセントまで範囲の置換パーセンテージで、ホスト格子の希土類イオンと置換される。蛍光体は、高いエネルギレベルで吸収されるLEDライトおよびエネルギーのための吸収係数が第一に減衰させる高さを一時的にし、十分に次の放射によって急速なストレージエネルギレベル第2のストレージレベルに減衰する。LED照明持続期間は、01ミリ秒にセットされた。第2のエネルギレベルは、照明持続期間の終わり時間0秒の後、第1のエネルギレベルからエネルギーを受け取り続け、そのとき、光源はスイッチを切られ、この効果は検出最大放射強度506によって示された。約980ナノメートルの放射は、Er4I112から4I152のエネルギー状態への遷移である。最大強度は、ほぼ06ミリ秒の遅延期間508で検出された。0035図6は本技術によって使われるように、エルビウムおよびイッテルビウムの希土類イオンでドープされたナトリウムイットリウムフッ化物の無機蛍光体の放射挙動の強度対時間グラフ600を例示し、01ミリ秒のパルス照明信号602を示すことは照明持続期間の後、生じた最大強度606を有する放射強度信号504エルビウムイオンから放射を示すに結果としてなる。蛍光体組成は、エルビウムおよびイッテルビウムの希土類イオンでドープされたナトリウムイットリウムフッ化物の結晶格子であり、エルビウムは約6から約20パーセントまで範囲の置換パーセンテージで、ホスト格子の希土類イオンと置換され、イッテルビウムは約6から約20パーセントまで範囲の置換パーセンテージで、ホスト格子の希土類イオンと置換される。蛍光体はLEDライトのための高い吸収係数を有し、高いエネルギレベルで吸収されるエネルギーは、十分に次の放射によって急速な第1の遷移ストレージエネルギレベルに減衰し、第2の放射ストレージレベルに減衰する。LED照明持続期間は、01ミリ秒にセットされた。第2のストレージレベルは照明持続期間の終わりの後、第1のエネルギレベルからエネルギーを受け取り続け、照明光源がスイッチを切られたとき、この効果は検出最大放射強度606によって示される。約980ナノメートルの放射は、Er4I112から4I152のエネルギー状態への遷移であった。最大強度606は、ほぼ11ミリ秒の遅延期間608で検出された。蛍光体も、2F52からまた、放射された放射線の強度の類似した最大のピークを呈する2F72のエネルギー状態への移行の結果として、約1030ナノメートルでイッテルビウム希土類イオンから放射を呈した。0036図79は、エルビウムの希土類イオンでドープされたナトリウムイッテルビウムフッ化物の無機蛍光体の放射挙動を例示し、イッテルビウムは異なる照明持続期間に関する。より詳しくは、図7はエルビウムの希土類イオンおよび照明持続期間の後、01ミリ秒の継続期間および起こっている最大強度706を有する放射強度信号704を有するパルス照明信号702に遅延期間708を示しているイッテルビウムでドープされたナトリウムイッテルビウムフッ化物の無機蛍光体の放射挙動の強度対時間グラフ700を例示する。図8は、照明持続期間の後、遅延期間808を生じる図7と比較してより鋭くない最大強度806を有する放射強度信号804と、10ミリ秒の継続期間とを有するパルス照明信号802を示すエルビウムおよびイッテルビウムの希土類イオンでドープされたナトリウムイッテルビウムフッ化物の無機蛍光体の放射挙動の強度対時間グラフ800を例示する。最後に、図9は、照明持続期間の後、生じた最大強度を有しない放射強度信号904および50ミリ秒の継続期間を有するパルス照明信号902を示すエルビウムおよびイッテルビウムの希土類イオンでドープされたナトリウムイッテルビウムフッ化物の無機蛍光体の放射挙動の強度対時間グラフ900を例示する。これらの図は、01および1ミリ秒の間の励起放射の照明継続期間として、照明持続期間が5ミリ秒であるとき、遅延最大ピークが不在であるように、照明持続期間の終わりの後、遅延期間で生じる最大の赤外線の放射強度を提供する。かくして、照明持続期間が、第2のストレージエネルギレベル2のライフタイムの約4から約10まで存在することはに好まれる。0037本技術のタガントに設計される特性からみて、図10に示すように、本技術の認証装置1000は、照明光源1002、センサ1004およびプロセッサ1006を含むことができる。第1の波長を有する放射線を提供する照明光源1002は、バリュードキュメントまたは他の品物を照明持続期間のために明らかにすることができる。照明光源1002は、いかなる適切なソースでもあってよく、例えば、第1の活性イオンの吸収波長で、放射線を放射するLEDまたは十分に短い照明持続期間例えば約1ミリ秒未満を有することができるレーザーダイオードのような他の光源のために例えば約01ミリ秒を含むことを含む。照明光源1002はまた、好ましくは周期的なパルス照明を使用することができ、オフ期間によって切り離されている各照明持続期間については、それは複数の照明持続期間を提供する。センサ1004は、時間とともにバリュードキュメントまたは他の品物のタガントから放射される赤外線の強度を感知することができ、各照明持続期間の間に、各照明持続期間の始まりから、放射データの集合を生じるために、各照明持続期間の後、各々のタガント反応の最終的な減衰に続くことを含む。各照明持続期間の間、バリュードキュメントのタガントまたは他の品物それはセンサ1004によって検出されるから放射される赤外線は、第1の波長より大きい第2の波長を有し、照明持続期間の後、生じる最大強度を有する。センサ1004は、第1または第2の希土類活性イオンからの放射された赤外線を受信することができ、それの強度を計量して、放射データを生産するために放射された赤外線の時間的特徴を記録することができる。プロセッサ1006コンピュータのEPROMに埋め込まれるソフトウェアプログラムでありえるは、バリュードキュメントが予め定められた確実なパラメータに基づいて確実かどうか決定するために放射データを処理する。予め定められた確実なパラメータは真正のタガントの材料特性に基づくパラメータであって、所定の最大強度値を含むことができ、および/または、最大強度がある所定の遅延期間例えば約0002秒に対する約00005の範囲の遅延期間は達成される。したがって、処理ステップは、照明持続期間の後、起こる放射された赤外線の最大強度を識別して、最大強度が起こる遅延期間を識別することを含むことができる。周期的なパルス照明が使用されるとき、処理ステップは各照明持続期間の後、生じる放射された赤外線の最大強度および遅延期間を識別することを含むことができる。0038図11は、さまざまな実施形態によるバリュードキュメントまたは他の品物を認証する方法を例示する。上記の議論によれば、本技術のバリュードキュメントまたは他の品物は、ブロック1102で、認証装置に対するバリュードキュメントまたは他の品物を提供し、予め定められた確実なパラメータに基づいてバリュードキュメントまたは他の品物を認証するために認証装置を使用することによって認証装置例えば認証装置1000、図10を使用して認証されることができる。認証方法は、ブロック1104で、照明持続期間のための認証装置の照明光源から照明をバリュードキュメントに適用することを含むことができる。照明は、第1の波長を有する放射線から成る。照明光源のスイッチが切られるオフ期間によって切り離されている各照明持続期間については、照明を使用するステップは、複数の照明持続期間を有する印加パルス照明を含むことができる。タガントは、照明持続期間の間の照明からの放射線を吸収し、照明の放射線の第1の波長より大きい第2の波長を有する赤外線を放射する。更に、タガントから放射される赤外線は遅延期間で起こる最大強度を有し、それは各照明持続期間の終わりから測定される。認証方法はまた、ブロック1106で、放射データを生産するために認証装置のセンサを有する時間にわたる放射された赤外線の強度を検出することを含むことができる。バリュードキュメントまたは他の品物は、照明を使用するステップの間、静止していて、放射された赤外線の強度を検出している。認証方法は、ブロック1108で、バリュードキュメントが真正かどうか決定するために認証装置のプロセッサを有する放射データを処理することを更に含むことができる。最大強度が生じるとき、処理は照明持続期間の後、生じる放射された赤外線の最大強度を識別し、遅延期間を決定することを含むことができる。パルス照明が使用されるとき、処理は各照明持続期間の後、生じる放射された赤外線の最大強度および遅延期間を識別することを含むことができる。最大強度およびまたは遅延期間は、あらかじめ定義された最大強度およびまたはあらかじめ定義された最大遅延期間が、それぞれに匹敵する場合、バリュードキュメントまたは他の品物が真正であると考えることができる。さもなければ、強度および/または遅延期間の一方又は両方が、それぞれ、事前定義された最大強度およびまたはあらかじめ定義された最大遅延期間に匹敵しない場合、バリュードキュメントまたは他の品物が真正ではないとみなすことができる。本明細書で使用される、用語良好に比較するcomparefavorablyは、等しい又はおおよそ等しいを意味するに等しい例えば、10パーセントまたは他の値のように、ある程度の精度以内に等しい。0039上記のことから、具体例が説明のために本願明細書において記載されていたにもかかわらず、いうまでもなく、さまざまな変更態様は趣旨またはこの開示の範囲から逸脱することなくなされることができる。したがって、限定するというのではなく、むしろ図示する様に、前述の詳細な説明が注意されることを意図し、理解され、それは、特に請求された内容を指し示して、明確に請求することを目的とする全ての等価物を含んで、以下の請求項である。